(57)【特許請求の範囲】
【請求項１】
顔料，溶媒，共溶媒，湿潤剤，界面活性剤，粘度調節剤及び貯蔵安定剤を含み，
前記貯蔵安定剤が化学式１に表示される窒素含有ヘテロ環化合物であることを特徴とするインクジェットプリンタ用インク組成物：
＜化１＞
0004012372.tif 000005
前記式中，Ｒ１とＲ２は互いに関係なく，−ＣＨ２ＣＨ２ＯＨ，−ＣＨ２ＣＨ（ＯＨ）（ＣＨ２）ｎ１ＣＨ３（ｎ１＝１〜３），−ＣＨ２ＣＨ（ＯＨ）（ＣＨ２）ｎ２ＯＨ（ｎ２＝１〜３），−ＣＨ２ＣＨ（ＯＨ）（ＣＨ２）ｎ３ＮＨ２（ｎ３＝１〜３）よりなった群から選択された一つであり，
Ｒ３は−（ＣＨ２）ｘＣＨ（Ｒ４）ＣＨ（Ｒ５）（ＣＨ２）ｙ−で（０≦ｘ≦４かつ０≦ｙ≦４），
Ｒ４とＲ５は互いに関係なく−Ｈ，−ＣＨ３，−ＣＨ２ＯＨ，−ＣＨ２ＣＨ２ＯＨ，ＣＨ２ＣＨ（ＯＨ）（ＣＨ２）ｎ１ＣＨ３（ｎ１＝１〜３），−ＣＨ２ＣＨ（ＯＨ）（ＣＨ２）ｎ２ＯＨ（ｎ２＝１〜３），−ＣＨ２ＣＨ（ＯＨ）（ＣＨ２）ｎ３ＮＨ２（ｎ３＝１〜３），−ＣＨ２ＣＨ（ＯＨ）（ＣＨ２ＣＨ２Ｏ）ｎ５ＣＨ２ＣＨ２ＯＨ（ｎ５＝１〜３），−ＣＨ２ＣＨ（ＯＨ）（ＣＨ２ＣＨ（ＣＯＯＮＨ２））ｎ９ＣＨ２ＣＨ２ＯＨ（ｎ９＝１〜１０）よりなった群から選択された一つである。
【請求項２】
前記貯蔵安定剤の含有量がインク組成物１００重量％を基準として０．１〜３０重量％であることを特徴とする請求項１に記載のインク組成物。
【請求項３】
前記顔料の含有量がインク組成物１００重量％を基準として１．０〜１０．０重量％であることを特徴とする請求項１に記載のインク組成物。
【請求項４】
前記溶媒が水であり，この含有量がインク組成物１００重量％を基準として３４．０〜９７．６重量％であることを特徴とする請求項１に記載のインク組成物。
【請求項５】
前記共溶媒がエタノール，イソプロパノール，ブタノール及びペンタノールよりなった群から選択された一つ以上であり，この含有量がインク組成物１００重量％を基準として１．０〜２０．０重量％であることを特徴とする請求項１に記載のインク組成物。
【請求項６】
前記湿潤剤がグリセリン，エチレングリコール，ジエチレングリコール，トリエチレングリコール，プロピレングリコール，ジプロピレングリコール，ヘクシレングリコール，１，３−ブタンジオール，１，４−ブタンジオール，１，５−ペンタンジオール，２−ブテン−１，４−ジオール，２−メチル−２−ペンタンジオールよりなった群から選択された一つ以上であり，この含有量がインク組成物１００重量％を基準として０．１〜２０．０重量％であることを特徴とするインク請求項１に記載の組成物。
【請求項７】
前記界面活性剤が，炭素数１〜１０００のアルカリカルボキシ酸の塩，炭素数１〜１０００のアルコールスルホン酸エステルの塩，炭素数１〜１０００のアルキルスルホン酸塩，及び炭素数１〜１０００のアルキルベンジンスルホン酸よりなった群から選択された一つ以上の陰イオン性界面活性剤であるか，
またはポリオキシエチレンアルキルエーテル（ただし，アルキルは炭素数１〜１０００のアルキル基である），ポリオキシエチレンアルキルフェニルエーテル（ただし，アルキルは炭素数１〜１０００のアルキル基である），ポリオキシエチレン二次アルコールエーテル，ポリオキシエチレン−オキシプロピレンブロック共重合体，ポリグリセリン脂肪酸エステル及びソルビタン脂肪酸エステルよりなった群から選択された一つ以上の非イオン性界面活性剤であり，
前記界面活性剤の含有量がインク組成物１００重量％を基準として０．１〜１０．０重量％であることを特徴とする請求項１に記載のインク組成物。
【請求項８】
前記粘度調節剤がポリビニルアルコール，カセイン及びカルボキシメチルセルロースからなった群から選択された一つ以上であり，この含有量がインク組成物１００重量％を基準として０．１〜５．０重量％であることを特徴とする請求項１に記載のインク組成物。
【発明の詳細な説明】
【０００１】
【発明の属する技術分野】
本発明はインクジェットプリンタ用インク組成物にかかり，特に染料基盤インク及び顔料基盤インクにて貯蔵安全性にすぐれ，ノズルでの湿潤性が卓越するだけではなく，ジェッティング後に乾燥性及び耐水性及び耐摩擦にじみ性が改善されたインクジェットプリンタ用インク組成物に関する。
【０００２】
【従来の技術】
インクジェットプリンティングは非接触式プリンティング方式の一つであり，接触式プリンティング方式に比べて騒音が少なく，レーザビームプリンタに比べてカラー印刷が比較的容易であるという長所を持っている。
【０００３】
非接触式プリンティング方式は，さらに連続インクジェット方式とドロップ−オン−デマンド（以下，「ＤＯＤ」という）方式に区分可能である。ここで連続インクジェット方式は，インクを連続的にジェッティングする間，電磁場を変化させてインクの方向を調節することによりプリンティングする方式である。
【０００４】
一方ＤＯＤ方式は，インクを微細な滴ごとにジェッティングしてプリンティングする方式であり，熱−バブル式（電子方式）インクジェット方式と圧電式インクジェット方式に分けられる。
【０００５】
電子方式は，インクを加熱して生じるバブルの膨脹から生じる圧力を利用してジェッティングするのに対して，後者の圧電方式は，電気により力学的に変形を起こす圧電板を使用して圧力を生じさせてインクをジェッティングする。
【０００６】
一方，インクジェットプリンタ用インク組成物は，基本的に色を示す色素体とこれを含む流動体より構成される。しかしこれをインクジェットプリンタに適用してカラー印刷に応用しようとするなら，インク組成物は前述した作動機構にて期待した通りにジェッティングされる物性を持たねばならず，ジェッティングされた後で対象媒体によく吸着または吸収されて，所望の通りの画像をなさねばならない。
【０００７】
すなわち，次のような項目にて適切な性能を示さねばならないのでこれを満足させるために各種添加剤を混合するようになる。
（１）粘度と表面張力．．．画像の鮮明性とジェッティング安全性
（２）乾燥時間．．．にじみ性
（３）貯蔵安全性
（４）カラー実現性
（５）プリンタヘッド，メディア（紙，ＯＨＰフィルム）との親和性）．．．耐摩擦にじみ性，画像の耐水性
【０００８】
インク組成物にて前述性能を実現させるための添加剤のうち一つとして，２−ピロリドン，Ｎ−メチル−２−ピロリドン，１，３−ジメチル−２−イミダゾリディノンのような窒素を含んださまざまなヘテロ環化合物を利用することにより，インク組成物をジェッティングする前の状態では貯蔵安全性と湿潤性を改善させつつ，ジェッティングされた後では乾燥性を向上させる方法が提案された（米国特許第５，１０８，５０３，５，８５８，０７５，５，９８０，６２２，５，９９０，２０２，６，０５７，３８４，５，６４１，３４６，５，６７９，７２４，５，９３６，００８，５，９６９，０３３，６，０２５，４１２，５，３２４，３４９，５，４２１，８７１，５，６９０，７２３，５，７０４，９６９，５，９７２，０８６，６，０３９，７９６，６，０９５，６４５）。
【０００９】
上記特許により，添加剤として２−ピロリドン，Ｎ−メチル−２−ピロリドン，１，３−ジメチル−２−イミダゾリディノンのような窒素を含んだヘテロ環化合物を利用すれば，貯蔵安全性，湿潤性及び乾燥性が改善されるのであるが，このような作用効果が現れるのは次の通り説明可能である。
【００１０】
窒素含有ヘテロ環化合物は双極子モーメントが水より大きい。従って，この化合物は水と双極子−双極子の相互作用ができ，分子単位状態にて水と混ざる混和性を持っている。そして色素体に溶解性を付与する作用基の周囲において水より強い親和力を持っているので，色素体の溶解性を持続的に維持し，色素体を含有するインク組成物をカートリッジの中に保管する期間，色素体同士の凝結とそれによる沈殿物が生成されない。
【００１１】
一方，ノズル部分はカートリッジ封開け後にインクが空気中に露出され揮発成分が蒸発すれば，ノズルがふさがりジェッティングが不可能になるクロッギング（ｃｌｏｇｇｉｎｇ）が生じやすい。これを防止するためには，インク組成物にはある程度の湿潤性が要求される。
【００１２】
しかし，いったんジェッティングされた後では早く乾燥し，隣接して出力された他の色のインクとにじむことがあってはならず，手に吸い付いたりすることもあってはならないので，ジェッティングされた後では早い乾燥性が必要になる。
【００１３】
これに関して，窒素含有ヘテロ環化合物はそれ自らの蒸気圧が低く，水との親和力で水の蒸発を防いでノズルが湿潤状態に維持されるようにし，クロッギングを防止する。そして，窒素含有ヘテロ環化合物は表面張力が低く，いったんジェッティングされた紙上に落ちたインク滴が紙の多孔性組織内によく侵入できるために表面での乾燥が促進されるのである。
【００１４】
【発明が解決しようとする課題】
ところで，上記の方法によるインク組成物は，色素体中の染料基盤インクに対しては，ジェッティングされる前の状態での貯蔵安全性と湿潤性及びジェッティングされた後の乾燥性を改善させるが，顔料基盤インクに対しては貯蔵安全性の改善効果が微小である。
【００１５】
これは染料とは異なり，顔料には水に溶解させるのに必要な作用基の数が不足し，既存の窒素含有ヘテロ環化合物が効果的に作用できないことに起因する。さらに，染料基盤インクの場合には出力及び乾燥した後で水によりインクがにじむ現象が相変らず満足できない状態であり，手でこすった場合に吸い付く現象が生じて印刷品質が低下する問題点がある。
【００１６】
本発明は，従来のインクジェットプリンタ用インク組成物が有する上記問題点に鑑みてなされたものであり，本発明の目的は，染料基盤インクだけでなく顔料基盤インクでも貯蔵安全性及びノズルでの湿潤性が卓越し，ジェッティング後に乾燥性及び耐水性及び耐摩擦にじみ性の改善されたインクジェットプリンタ用インク組成物を提供することである。
【００１７】
【課題を解決するための手段】
上記課題を解決するため本発明によれば，顔料，溶媒，共溶媒，湿潤剤，界面活性剤，粘度調節剤及び貯蔵安定剤を含み，貯蔵安定剤が化学式１に表示される窒素含有ヘテロ環化合物であることを特徴とするインクジェットプリンタ用インク組成物を提供する。
＜化１＞
0004012372.tif 000002
前記式中，Ｒ１とＲ２は互いに関係なく，−ＣＨ２ＣＨ２ＯＨ，−ＣＨ２ＣＨ（ＯＨ）（ＣＨ２）ｎ１ＣＨ３（ｎ１＝１〜３），−ＣＨ２ＣＨ（ＯＨ）（ＣＨ２）ｎ２ＯＨ（ｎ２＝１〜３），−ＣＨ２ＣＨ（ＯＨ）（ＣＨ２）ｎ３ＮＨ２（ｎ３＝１〜３）よりなった群から選択された一つであり，
Ｒ３は−（ＣＨ２）ｘＣＨ（Ｒ４）ＣＨ（Ｒ５）（ＣＨ２）ｙ−で（０≦ｘ≦４かつ０≦ｙ≦４），
Ｒ４とＲ５は互いに関係なく−Ｈ，−ＣＨ３，−ＣＨ２ＯＨ，−ＣＨ２ＣＨ２ＯＨ，ＣＨ２ＣＨ（ＯＨ）（ＣＨ２）ｎ１ＣＨ３（ｎ１＝１〜３），−ＣＨ２ＣＨ（ＯＨ）（ＣＨ２）ｎ２ＯＨ（ｎ２＝１〜３），−ＣＨ２ＣＨ（ＯＨ）（ＣＨ２）ｎ３ＮＨ２（ｎ３＝１〜３），−ＣＨ２ＣＨ（ＯＨ）（ＣＨ２ＣＨ２Ｏ）ｎ５ＣＨ２ＣＨ２ＯＨ（ｎ５＝１〜３），−ＣＨ２ＣＨ（ＯＨ）（ＣＨ２ＣＨ（ＣＯＯＮＨ２））ｎ９ＣＨ２ＣＨ２ＯＨ（ｎ９＝１〜１０）よりなった群から選択された一つである。
【００１８】
かかる構成によれば，染料基盤インクだけでなく顔料基盤インクにおいても貯蔵安全性及びノズルでの湿潤性が良く，ジェッティング後の乾燥性及び耐水性及び耐摩擦にじみ性が改善されたインクジェットプリンタ用インク組成物を提供できる。
【００１９】
【発明の実施の形態】
本発明によるインクジェットプリンタ用インク組成物は色素体，溶媒，共溶媒，湿潤剤，界面活性剤，粘度調節剤及び貯蔵安定剤を含んでなされ，貯蔵安定剤として化学式１の窒素含有ヘテロ環化合物を使用したところにその特徴がある。
＜化１＞
0004012372.tif 000003
前記式中，Ｒ１とＲ２は互いに関係なく，−ＣＨ２ＯＨ，−ＣＨ２ＣＨ２ＯＨ，−ＣＨ２ＣＨ（ＯＨ）（ＣＨ２）ｎ１ＣＨ３（ｎ１＝１〜５），−ＣＨ２ＣＨ（ＯＨ）（ＣＨ２）ｎ２ＯＨ（ｎ２＝１〜６），−ＣＨ２ＣＨ（ＯＨ）（ＣＨ２）ｎ３ＮＨ２（ｎ３＝１〜６），−ＣＨ２ＣＨ２Ｏ（ＣＨ２ＣＨ２Ｏ）ｎ４ＣＨ２ＣＨ２ＯＨ（ｎ４＝１〜１０），−ＣＨ２ＣＨ（ＯＨ）（ＣＨ２ＣＨ２Ｏ）ｎ５ＣＨ２ＣＨ２ＯＨ（ｎ５＝１〜１０），−ＣＨ２ＣＨ（ＯＨ）（ＣＨ２ＣＨ２ＮＨ）ｎ６ＣＨ２ＣＨ２ＯＨ（ｎ６＝１〜９），−ＣＨ２ＣＨ（ＯＨ）（ＣＨ２ＣＨ（ＯＨ））ｎ７ＣＨ２ＣＨ２ＯＨ（ｎ７＝１〜１０），−ＣＨ２ＣＨ（ＯＨ）（ＣＨ２ＣＨ（ＣＮ））ｎ８ＣＨ２ＣＨ２ＯＨ（ｎ８＝１〜１０），−ＣＨ２ＣＨ（ＯＨ）（ＣＨ２ＣＨ（ＣＯＯＮＨ２））ｎ９ＣＨ２ＣＨ２ＯＨ（ｎ９＝１〜１０），ＣＨ２ＣＨ（ＯＨ）（ＣＨ２ＣＨ（ＣＯＯ（ＣＨ２）ｍＮＨ２））ｎ１０ＣＨ２ＣＨ２ＯＨ（ｎ１０＝１〜１０，ｍ＝１〜５）よりなった群から選択された一つであり，
Ｒ３は−（ＣＨ２）ｘＣＨ（Ｒ４）ＣＨ（Ｒ５）（ＣＨ２）ｙ−で（０≦ｘ＋ｙ≦８），
Ｒ４とＲ５は互いに関係なく−Ｈ，−ＣＨ３，−ＣＨ２ＯＨ，−ＣＨ２ＣＨ２ＯＨ，ＣＨ２ＣＨ（ＯＨ）（ＣＨ２）ｎ１ＣＨ３（ｎ１＝１〜５），−ＣＨ２ＣＨ（ＯＨ）（ＣＨ２）ｎ２ＯＨ（ｎ２＝１〜６），−ＣＨ２ＣＨ（ＯＨ）（ＣＨ２）ｎ３ＮＨ２（ｎ３＝１〜６），−ＣＨ２ＣＨ２Ｏ（ＣＨ２ＣＨ２Ｏ）ｎ４ＣＨ２ＣＨ２ＯＨ（ｎ４＝１〜１０），−ＣＨ２ＣＨ（ＯＨ）（ＣＨ２ＣＨ２Ｏ）ｎ５ＣＨ２ＣＨ２ＯＨ（ｎ５＝１〜１０），−ＣＨ２ＣＨ（ＯＨ）（ＣＨ２ＣＨ２ＮＨ）ｎ６ＣＨ２ＣＨ２ＯＨ（ｎ６＝１〜９），−ＣＨ２ＣＨ（ＯＨ）（ＣＨ２ＣＨ（ＯＨ））ｎ７ＣＨ２ＣＨ２ＯＨ（ｎ７＝１〜１０），−ＣＨ２ＣＨ（ＯＨ）（ＣＨ２ＣＨ（ＣＮ））ｎ８ＣＨ２ＣＨ２ＯＨ（ｎ８＝１〜１０），−ＣＨ２ＣＨ（ＯＨ）（ＣＨ２ＣＨ（ＣＯＯＮＨ２））ｎ９ＣＨ２ＣＨ２ＯＨ（ｎ９＝１〜１０），ＣＨ２ＣＨ（ＯＨ）（ＣＨ２ＣＨ（ＣＯＯ（ＣＨ２）ｍＮＨ２））ｎ１０ＣＨ２ＣＨ２ＯＨ（ｎ１０＝１〜１０，ｍ＝１〜５）よりなった群から選択された一つである。
【００２０】
化学式１の窒素含有ヘテロ環化合物は，特にＲ１とＲ２がどちらも−ＣＨ２ＯＨであり，Ｒ３が−ＣＨ２ＣＨ２−（ｘ＝ｙ＝０，Ｒ４＝Ｒ５＝Ｈ）である１，３−ビス（ヒドロキシメチル）−２−イミダゾリディノンであることが望ましい。
【００２１】
貯蔵剤として化学式１の構造式を持つ窒素含有ヘテロ環化合物を利用すれば次のような効果を得ることができる。第一に，Ｒ１，Ｒ２，Ｒ４，Ｒ５にヒドロキシ基を導入し，水との混和性が向上しつつノズルでの湿潤性がより一層向上する。
【００２２】
第二に，Ｒ１，Ｒ２，Ｒ４，Ｒ５に窒素原子含有置換基を導入し，染料との親和力が増加するので，ジェッティング後に紙のヒドロキシ基との親和力が向上して色素体が紙の表面により一層かたく吸着する。その結果，耐摩擦にじみ性が改善される。
【００２３】
第三に，色素体として顔料が使われる場合，顔料に対し既存の窒素含有ヘテロ環化合物に比べ，顔料に対しより親和的に作用し，共に使われた分散剤を助けて分散性をより一層効果的に向上させる。従って，色素体として顔料を使用してもインク組成物ジェッティング前の状態での貯蔵安全性，湿潤性及びジェッティング後の乾燥性向上効果にすぐれる。
【００２４】
貯蔵安定剤の含有量はインク組成物１００重量％を基準として０．１〜３０重量％である。ここで，貯蔵安定剤の含有量が３０重量％を超過すると表面張力があまり小さくなり，紙にインク組成物があまり深く入り込み，印刷された画像が鮮明な色相を持てず，０．１重量％未満ならば貯蔵安全性効果が微小で望ましくない。
【００２５】
本発明のインク組成物にて，色素体は染料，顔料とも使用可能であり，インク組成物にて通常使われるものならばどれもみな使用可能である。染料の具体的な例として，Ｃ．Ｉ．ディレクトブラック９，１７，１９，２２，３２，５１，５６，９１，９４，９７，１６６，１６８，１７３，１９９，Ｃ．Ｉ．ディレクトブルー１，１０，１５，２２，７７，７８，８０，２００，２０１，２０２，２０３，２０７，２１１，Ｃ．Ｉ．ディレクトレッド２，４，９，２３，３１，３９，６３，７２，８３，８４，８９，１１１，１７３，１８４，２４０，Ｃ．Ｉ．ディレクトイエロ８，９，１１，１２，２７，２８，２９，３３，３５，３９，４１，４４，５０，５３，５８などがある。
【００２６】
顔料の具体的な例としてカーボンブラック，グラファイト，ガラスカーボン，活性化チャコール，活性化炭素，アントラキノン，フタロシアニンブルー，フタロシアニングリーン，ジアゾス，モノアゾス，ピラントロン，ペリレン，キナクリドン，インジゴイド系顔料などがある。
【００２７】
色素体の含有量は，インク組成物１００重量％を基準として１．０〜１０．０重量％であることが望ましい。かりに色素体の含有量が１．０重量％未満ならば，光学密度が減少しすぎ，逆に１０．０重量％を超過すると，粘度が大きくなりすぎてジェッティングが不安定になる問題点がある。
【００２８】
湿潤剤は，インク組成物のノズルでのクロッギングを防止する役割を果たす。このような役割を果たす物質としては，多価アルコールを使用するのであるが，具体的な例としてグリセリン，エチレングリコール，ジエチレングリコール，トリエチレングリコール，プロピレングリコール，ジプロピレングリコール，ヘクシレングリコール，１，３−ブタンジオール，１，４−ブタンジオール，１，５−ペンタンジオール，２−ブテン−１，４−ジオール，２−メチル−２−ペンタンジオール及びその混合物がある。そして湿潤剤の含有量はインク組成物を基準として０．１〜２０．０重量％であることが望ましい。
【００２９】
湿潤剤の含有量が２０．０重量％を超過すると，粘度が大きく増加してインクジェットプリンタ用としてで適合ではなく，０．１重量％未満ならばインク組成物から揮発成分が蒸発してノズルつまり現象が生じるやすいので望ましくない。
【００３０】
本発明のインク組成物を構成する界面活性剤は，インク組成物の表面張力を調節してノズルでのジェッティング性能を安定化させる役割を果たす。このような機能を行う界面活性剤としては，陰イオン性界面活性剤や非イオン性界面活性剤を使用する。
【００３１】
陰イオン性界面活性剤の例としては，炭素数１〜１０００のアルカリカルボキシ酸の塩（望ましくは，炭素数１０〜２００のアルカリカルボキシ酸の塩），炭素数１〜１０００のアルコールスルホン酸エステルの塩（望ましくは，炭素数１０〜２００のアルコールスルホン酸エステルの塩），炭素数１〜１０００のアルキルスルホン酸の塩（望ましくは，炭素数１０〜２００のアルキルスルホン酸の塩），炭素数１〜１０００のアルキルベンジンスルホン酸の塩（望ましくは，炭素数１０〜２００のアルキルベンジンスルホン酸の塩），さらにこれら塩の混合物がある。
【００３２】
非イオン性界面活性剤の例としては，ポリオキシエチレンアルキルエーテル（ただし，アルキルは炭素数１〜１０００のアルキル基であり，望ましくは炭素数１０〜２００のアルキル基である），ポリオキシエチレンアルキルフェニルエーテル（ただし，アルキルは炭素数１〜１０００のアルキル基，望ましくは炭素数１０〜２００のアルキル基である），ポリオキシエチレン二次アルコールエーテル，ポリオキシエチレン−オキシプロピレンブロック共重合体，ポリグリセリン脂肪酸エステル，ソルビタン脂肪酸エステル，さらにこれらの混合物がある。
【００３３】
界面活性剤として，特にポリオキシド系物質を使用する場合，このポリオキシド系物質はグリコール系物質と類似した化学構造を持つので揮発性成分の蒸発によるノズルでのつまり現象を防止して蒸発抑制剤の役割も果たすことができる。
【００３４】
界面活性剤の含有量は，インク組成物１００重量％を基準として０．１〜１０．０重量％を使用する。かりに界面活性剤の含有量が１０．０重量％を超過すると，組成物の粘度が過度に増加してジェッティングが困難になり，０．１重量％未満ならば界面活性剤としての効果が現れない。
【００３５】
粘度調節剤は円滑なジェッティングが維持されうるように粘度を調節する物質であり，ポリビニルアルコール，カセイン，カルボキシメチルセルロースのうちから選択された一つを使用する。
【００３６】
ここで粘度調節剤の含有量はインク組成物１００重量％を基準として０．１〜５．０重量％であることが望ましい。かりに粘度調節剤の含有量が５．０重量％を超過すると，粘度が大きくなりすぎてジェッティングが生じず，０．１重量％未満ならば粘度が小さすぎてあまりに多くの量が一度にジェッティングされる現象が生じて望ましくない。
【００３７】
前述の貯蔵安定剤，湿潤剤，粘度調節剤及び界面活性剤を溶解するのに使われる溶媒としては水などを使用する。この溶媒の含有量はインク組成物を基準として３４．０〜９７．６重量％を使用する。
【００３８】
本発明にて共溶媒としてはアルコール類を使用するのであるが，この物質は紙に侵入する性質にすぐれ，キャリアとして溶媒特性を向上させて揮発性が水より大きいので，印刷された後に乾燥時間を短縮させる役割を果たす。
【００３９】
共溶媒の含有量は，インク組成物１００重量％を基準として１．０〜２０．０重量％である。かりに共溶媒の含有量が２０．０重量％を超過するとノズルでの乾燥があまり速く起きて目詰まりがおきやすく，１．０重量％未満ならば紙に印刷された後の乾燥時間があまりに長くなり，印刷された相がにじんで良質の画像を得られないという問題点がある。
【００４０】
前述したような組成を持つインク組成物を製造する方法は次の通りである。まず，溶媒に貯蔵安定剤，粘度調節剤，界面活性剤及び湿潤剤を付加して混合した後，これを例えば５０〜８０℃で撹拌器にて十分に撹拌して均一の状態にする。
【００４１】
この時，撹拌器での混合物の温度を約５０〜８０℃に維持すると，等しく安定した混合状態を得ることができるメリットがある。かりに混合物の温度が５０℃未満の場合には微細相分離により平均した混合状態を得がたく，８０℃を超過すると活発な分子運動で安定した混合状態を得がたいという問題点がある。
【００４２】
次いで，上記混合物の温度を約３０〜４０℃に下げた後，色素体と共溶媒を付加してさらに撹拌する。ここで混合物の温度を３０〜４０℃に下げる理由は，アルコールの蒸発が大きく生ぜず，微細相分離が生じない条件を作るためである。その後，前記結果物をフィルタに通過させてろ過することにより本発明によるインク組成物が得られる。
【００４３】
一方，量子力学モデリング方法を利用し，本発明によるインク組成物において，貯蔵剤として化学式１の窒素含有ヘテロ環化合物のうち一つの，１，３−ビス（ヒドロキシメチル）−２−イミダゾリディノンを使用した場合と，従来技術により貯蔵剤としてＮ−メチル−２−ピロリドンを使用した場合とを比較した結果，前者の場合が後者の場合に比べて水との混和性が優秀でありつつ貯蔵安全性にすぐれるということを予測できた。このような予想結果は下記実施例及び比較例により確認することができた。
【００４４】
【実施例】
以下，本発明を下記実施例をあげて説明するが，本発明は，下記実施例にだけ限定されるものではない。
【００４５】
＜実施例１＞
エタノール３重量％，グリセリン５重量％，ポリオキシエチレンエチルエーテル０．２重量％，ポリ（ビニルアルコール）０．２重量％及び１，３−ビス（ヒドロキシメチル）−２−イミダゾリディノン１重量％を混合した後，これを機械的撹拌器内で５０〜８０℃にて約１時間撹拌して均一の状態にした。
【００４６】
上記混合物の温度を３０〜４０℃に下げ，ここにＣ．Ｉ．ディレクトブラック１６８重量％と蒸溜水８７．６重量％を添加して約１時間さらに撹拌した。このようにして得られた組成物を気孔サイズが例えば０．４０μｍのメンブレンフィルタに通過させることによりインク組成物を得た。
【００４７】
＜実施例２＞
１，３−ビス（ヒドロキシメチル）−２−イミダゾリディノンの含有量を２重量％に使用して蒸溜水含有量を８６．６重量％に使用したことを除いては，実施例１と同一の方法により実施してインク組成物を得た。
【００４８】
＜実施例３＞
１，３−ビス（ヒドロキシメチル）−２−イミダゾリディノンの含有量を３重量％に使用して蒸溜水含有量を８５．６重量％に使用したことを除いては，実施例１と同一の方法により実施してインク組成物を得た。
【００４９】
＜実施例４＞
Ｃ．Ｉ．ディレクトブラック１６８の代わりにカーボンブラックを使用し，蒸溜水含有量が８４．３重量％，ポリオキシエチレンエチルエーテル含有量が０．５重量％であり，１，３−ビス（ヒドロキシメチル）−２−イミダゾリディノンの含有量が４重量％であることを除いては，実施例１と同一の方法により実施してインク組成物を得た。
【００５０】
＜実施例５＞
蒸溜水含有量が８３．６重量％で，１，３−ビス（ヒドロキシメチル）−２−イミダゾリディノン含有量が５重量％であることを除いては実施例４と同一の方法により実施してインク組成物を得た。
【００５１】
＜実施例６＞
蒸溜水含有量が８６．３重量％で，１，３−ビス（ヒドロキシメチル）−２−イミダゾリディノン含有量が６重量％であることを除いては実施例４と同一の方法により実施してインク組成物を得た。
【００５２】
＜実施例７＞
１，３−ビス（ヒドロキシメチル）−２−イミダゾリディノン１重量％の代わりに化学式１の化合物（Ｒ１，Ｒ２，Ｒ４，Ｒ５が全て−ＣＨ２ＣＨ２ＯＨであり，ｘとｙが０である場合）２重量％を使用して蒸溜水含有量が８６．６重量％であることを除いては，実施例１と同一の方法により実施してインク組成物を得た。
【００５３】
＜実施例８＞
化学式１の化合物（Ｒ１，Ｒ２，Ｒ４，Ｒ５が全て−ＣＨ２ＣＨ２ＯＨであり，ｘとｙが０である場合）の代わりに化学式１の化合物（Ｒ１，Ｒ２，Ｒ４，Ｒ５が全て−ＣＨ２ＣＨ（ＯＨ）ＣＨ２ＣＨ２ＯＨである場合）を使用したことを除いては，実施例７と同一の方法により実施してインク組成物を得た。
【００５４】
＜実施例９＞
化学式１の化合物（Ｒ１，Ｒ２，Ｒ４，Ｒ５が全て−ＣＨ２ＣＨ２ＯＨであり，ｘとｙが０である場合）の代わりに化学式１の化合物（Ｒ１，Ｒ２がどちらも−ＣＨ２ＣＨ２ＯＨであり，Ｒ４，Ｒ５がどちらも−ＣＨ２ＣＨ（ＯＨ）（ＣＨ２ＣＨ２Ｏ）２ＣＨ２ＣＨ２ＯＨである場合）を使用したことを除いては，実施例７と同一の方法により実施してインク組成物を得た。
【００５５】
＜実施例１０＞
化学式１の化合物（Ｒ１，Ｒ２，Ｒ４，Ｒ５が全て−ＣＨ２ＣＨ２ＯＨであり，ｘとｙが０である場合）の代わりに化学式１の化合物（Ｒ１，Ｒ２がどちらも−ＣＨ２ＣＨ２ＯＨであり，Ｒ４，Ｒ５がどちらも−ＣＨ２ＣＨ（ＯＨ）ＣＨ２ＣＨ２ＯＨである場合）を使用したことを除いては，実施例７と同一の方法により実施してインク組成物を得た。
【００５６】
＜実施例１１＞
化学式１の化合物（Ｒ１，Ｒ２，Ｒ４，Ｒ５が全て−ＣＨ２ＣＨ２ＯＨであり，ｘとｙが０である場合）の含有量が４重量％であり，蒸溜水の含有量が８４．６重量％であることを除いては，実施例７と同一の方法により実施してインク組成物を得た。
【００５７】
＜実施例１２＞
化学式１の化合物（Ｒ１，Ｒ２，Ｒ４，Ｒ５が全て−ＣＨ２ＣＨ（ＯＨ）ＣＨ２ＣＨ３であり，ｘとｙが０である場合）の含有量が４重量％であり，蒸溜水の含有量が８４．６重量％であることを除いては，実施例８と同一の方法により実施してインク組成物を得た。
【００５８】
＜実施例１３＞
化学式１の化合物（Ｒ１，Ｒ２がどちらも−ＣＨ２ＣＨ２ＯＨであり，Ｒ４，Ｒ５がどちらも−ＣＨ２ＣＨ（ＯＨ）（ＣＨ２ＣＨ２Ｏ）２ＣＨ２ＣＨ２ＯＨであり，ｘとｙが０である場合）の含有量が４重量％であり，蒸溜水の含有量が８４．６重量％であることを除いては，実施例９と同一の方法により実施してインク組成物を得た。
【００５９】
＜実施例１４＞
化学式１の化合物（Ｒ１，Ｒ２がどちらも−ＣＨ２ＣＨ２ＯＨであり，Ｒ４，Ｒ５がどちらも−ＣＨ２ＣＨ（ＯＨ）ＣＨ２ＣＨ２ＯＨであり，ｘとｙが０である場合）の含有量が４重量％であり，蒸溜水の含有量が８４．６重量％であることを除いては，実施例１０と同一の方法により実施してインク組成物を得た。
【００６０】
＜比較例１，２および３＞
１，３−ビス（ヒドロキシメチル）−２−イミダゾリディノンの代わりにＮ−メチル−２−ピロリドンを使用したことを除いては，比較例１は実施例１と，比較例２は実施例２と，比較例３は実施例３と，それぞれ同一の方法により実施してインク組成物を得た。
【００６１】
＜比較例４，５および６＞
１，３−ビス（ヒドロキシメチル）−２−イミダゾリディノンの代わりにＮ−メチル−２−ピロリドンを使用したことを除いては，比較例４は実施例４と，比較例５は実施例５と，比較例６は実施例６と，それぞれ同一の方法により実施してインク組成物を得た。
【００６２】
上記実施例１〜１４及び比較例１〜６により製造されたインク組成物の特性を下記方法により評価した。
【００６３】
（１）貯蔵安全性
耐熱性ガラスビンにインク組成物１００ｍｌを保存した後，入口を密封して０〜６０℃に調節された恒温室に保存する。これを２カ月間放置した後，前記インク組成物をプリンティングに適用して下記基準により評価する。
○：異常が発見されない
×：プリンティングされなかったり変質する
【００６４】
（２）光学密度
光学密度測定機（Ｍａｃｂｅｔｈ社，ＴＲ−１２２４）を利用して印刷物の光学密度を測定して平均光学密度を下記基準により評価する。
○：１．０超過
△：０．９〜１．０
×：０．９未満
【００６５】
（３）耐水性
出力して約１時間経過後に出力物を水に浸した時に，組成物成分が水に再びとけ出る程度を調べるために水に浸した直後の光学密度変化を測定する。
○：光学密度の変化が１０％未満である
△：光学密度の変化が１０〜３０％程度である
×：光学密度の変化が３０％を超過する
【００６６】
（４）耐摩擦にじみ性
出力して約１時間後に出力された相をフィッシャサイアンティフィック社で製造されたラテックス検査グローブを着用した指でこすりにじみのいかんを判断する。
○：にじまず
△：にじみが若干生じる
×：ひどくにじむ
【００６７】
（５）吐出性
組成物を既存のインクジェットプリンタのインクカートリッジ容器に込めてプリンティングを実施し印刷可能であるかどうかを測定した。
○：印刷がよくされる
×：ノズル入口がふさがり印刷されない
【００６８】
前述した方法により実施例１〜１４及び比較例１〜６によるインク組成物の特性評価結果は下記表１のようである。
【表１】
0004012372.tif 000004
【００６９】
表１から分かるように，貯蔵剤として１，３−ビス（ヒドロキシメチル）−２−イミダゾリディノンを使用しつつ色素体として染料を使用した場合（実施例１，２および３）と貯蔵剤として１，３−ビス（ヒドロキシメチル）−２−イミダゾリディノンを使用しつつ色素体として顔料を使用した場合（実施例４，５および６）とは，全て貯蔵剤としてＮ−メチル−２−ピロリドンを使用した場合（比較例１〜６）に比べて貯蔵安全性，耐水性及び耐摩擦にじみ性にすぐれた。
【００７０】
さらに，貯蔵剤として化学式１の化合物（Ｒ１，Ｒ２，Ｒ４，Ｒ５が全て−ＣＨ２ＣＨ２ＯＨである場合），化学式１の化合物（Ｒ１，Ｒ２，Ｒ４，Ｒ５が全て−ＣＨ２ＣＨ（ＯＨ）ＣＨ２ＣＨ２ＯＨである場合），化学式１の化合物（Ｒ１，Ｒ２がどちらも−ＣＨ２ＣＨ２ＯＨであり，Ｒ４，Ｒ５がどちらも−ＣＨ２ＣＨ（ＯＨ）（ＣＨ２ＣＨ２Ｏ）２ＣＨ２ＣＨ２ＯＨである場合），及び化学式１の化合物（Ｒ１，Ｒ２がどちらも−ＣＨ２ＣＨ２ＯＨであり，Ｒ４，Ｒ５がどちらも−ＣＨ２ＣＨ（ＯＨ）ＣＨ２ＣＨ２ＮＨである場合）を使用した場合（実施例７〜１４）も全て貯蔵安全性，耐水性及び耐摩擦にじみ性特性が実施例１〜６のような水準で良好であるということを確認することができた。
【００７１】
以上，添付図面を参照しながら本発明にかかるインクジェットプリンタ用インク組成物の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００７２】
【発明の効果】
以上説明したように，本発明によるインク組成物を利用すれば，染料基盤インクだけでなく顔料基盤インクでも長期間保管した時にも安定的に使用でき，遅い乾燥に起因する印刷画像のにじみを減らすことができる。すなわち，貯蔵安全性及びノズルでの湿潤性が卓越し，ジェッティング後に乾燥性及び耐水性，耐摩擦にじみ性を改善させることができる。